(57)【要約】【課題】  マイクロレンズアレイの形成及びマイクロレンズアレイの液晶パネルへの取り付けを容易にし、マイクロレンズアレイの薄さによる製造工程上及び流通上の不具合を解決した、好適なマイクロレンズアレイを提供すること。【解決手段】  本発明にかかるマイクロレンズアレイは、複数のマイクロレンズ２０１が形成された第１の透明基板２０３と、第１の透明基板２０３と第１の接着層２０４を介して接着された第２の透明基板２０５とを備えた表示パネル用マイクロレンズアレイ２００であって、第１の接着層は所定の温度以上の加熱により剥離する熱剥離接着層であるものである。【選択図】  図３
2006106543.tif 000002
【特許請求の範囲】
【請求項１】
複数のマイクロレンズが形成された第１の透明基板と、
前記第１の透明基板と第１の接着層を介して接着された第２の透明基板とを備えた表示パネル用マイクロレンズアレイであって、
前記第１の接着層は所定の温度以上の加熱により剥離する熱剥離接着層である表示パネル用マイクロレンズアレイ。
【請求項２】
前記第２の透明基板は、前記マイクロレンズアレイを表示パネルに接着する場合、又は前記マイクロレンズアレイが表示パネルに接着された後には第１の接着層を加熱することにより前記第１の透明基板から剥離されることを特徴とする請求項１に記載のマイクロレンズアレイ。
【請求項３】
前記第１の透明基板はフィルム状の素材であり、前記マイクロレンズアレイはシート状であることを特徴とする請求項１又は２に記載のマイクロレンズアレイ。
【請求項４】
前記表示パネルは液晶表示装置用の液晶パネルであることを特徴とする請求１乃至３いずれかに記載のマイクロレンズアレイ。
【請求項５】
前記第１の接着層は加熱により発泡する発泡剤を含有することを特徴とする請求項１乃至４いずれかに記載のマイクロレンズアレイ。
【請求項６】
前記第１の接着層は、波長３５０ｎｍ以上４００ｎｍ以下の光に対して１０％以上の透過率を有することを特徴とする請求項１乃至５いずれかに記載のマイクロレンズアレイ。
【請求項７】
前記第１の透明基板の厚さは前記第２の透明基板よりも薄いことを特徴とする請求項１乃至６に記載のマイクロレンズアレイ。
【請求項８】
前記第２の透明基板の厚さが５０μｍ以上３００μｍ以下であることを特徴とする請求項１乃至７に記載のマイクロレンズアレイ。
【請求項９】
前記第２の透明基板の前記第１の接着層が形成された面とは反対側の面に第２の接着層を介して接着された第３の透明基板を更に有することを特徴とする請求項１乃至８いずれかに記載のマイクロレンズアレイ。
【請求項１０】
前記第２の接着層は所定の温度以上の加熱により剥離する熱剥離接着層であることを特徴とする請求項９に記載のマイクロレンズアレイ。
【請求項１１】
前記第２の接着層は加熱により発泡する発泡剤を含有することを特徴とする請求項９又は１０いずれかに記載のマイクロレンズアレイ。
【請求項１２】
前記第１の接着層及び前記第２の接着層の接着力が低下する温度がそれぞれ異なることを特徴とする請求項１０又は１１いずれかに記載のマイクロレンズアレイ。
【請求項１３】
前記第１の接着層が有する発泡剤及び前記第２の接着層が有する発泡剤が発泡する温度がそれぞれ異なることを特徴とする請求項１１に記載のマイクロレンズアレイ。
【請求項１４】
前記第１の接着層の接着力が低下する温度は前記第２の接着層の接着力が低下する温度よりも高いことを特徴とする請求項１０又は１２いずれかに記載のマイクロレンズアレイ。
【請求項１５】
前記第１の接着層が有する発泡剤が発泡する温度は前記第２の接着層が有する発泡剤が発泡する温度よりも高いことを特徴とする請求項１１又は１３いずれかに記載のマイクロレンズアレイ。
【請求項１６】
前記第２の接着層は、波長３５０ｎｍ以上４００ｎｍ以下の光に対して１０％以上の透過率を有することを特徴とする請求項９乃至１５いずれかに記載のマイクロレンズアレイ。
【請求項１７】
前記マイクロレンズは凹状レンズであることを特徴とする請求項１乃至１６いずれかに記載のマイクロレンズアレイ。
【請求項１８】
前記マイクロレンズが有する凹形状内に当該マイクロレンズと屈折率の異なる透明樹脂が充填されていることを特徴とする請求項１７に記載のマイクロレンズアレイ。
【請求項１９】
前記凹形状内に充填された透明樹脂上にシート基板が設けられたことを特徴とする請求項１８に記載のマイクロレンズアレイ。
【請求項２０】
前記透明樹脂はＵＶ硬化樹脂を材料とし、半硬化状態で前記凹形状内に充填されていることを特徴とする請求項１８又は１９いずれかに記載のマイクロレンズアレイ。
【発明の詳細な説明】
【技術分野】
【０００１】
本発明は光学部品又はマイクロレンズアレイ及びそれらの製造方法に関する。
【背景技術】
【０００２】
液晶表示装置の課題として高輝度化及び高視野角化がある。この課題を解決するものとしてマイクロレンズアレイを用いた液晶表示装置の発明が提案されている。
【０００３】
マイクロレンズアレイを用いた液晶表示装置の例の模式図を図８に表す。液晶表示装置は２枚の透明基板２、１２の間に液晶層７が挟持されている。そして、透明基板２の前面側には偏光フィルム１が設けられている。透明基板２の背面側にはブラックマトリクス３、カラーフィルタ層４、透明電極５、配向膜６が形成されている。透明基板２と透明基板１２の間にはスペーサ８が設けられている。透明基板１２の前面側には、ＴＦＴ素子１１、透明電極１０、配向膜９が形成されている。
【０００４】
マイクロレンズアレイ１２２及びリム１２１は透明基板１２の背面側に形成されている。偏光フィルム１３を通って入射してくる光源からの光を、マイクロレンズアレイ１２２が集光しＴＦＴ素子１１やブラックマトリクス３を避けて透明基板２へ照射することによって光の利用効率を高め高輝度化を図っている。
【０００５】
ここで紹介した例の他にもマイクロレンズアレイを透明基板２側（観察者側）に配置することによって高視野角化を図る技術もある。このような技術は例えば特許文献１に記載されている。
【０００６】
従来のマイクロレンズアレイの製造方法としては、あらかじめガラス基板表面に形成されたＵＶ（Ｕｌｔｒａ  Ｖｉｏｌｅｔ  ｒａｙ：紫外線）樹脂層にＮｉ電鋳原盤を押圧してマイクロレンズ面を転写した後、ガラス基板裏側からＵＶ光を照射しＵＶ樹脂層を硬化させてマイクロレンズ面の凹凸を形成した後、この凹凸形成後のＵＶ樹脂層に所定の屈折率を有する光学樹脂層で埋めて硬化させることでマイクロレンズ面を形成する２Ｐ（Ｐｈｏｔｏ−Ｐｏｌｙｍｅｒ）法がある。このような方法は例えば特許文献２に記載されている。
【特許文献１】特開平８−１６６５０２号公報
【特許文献２】特開２０００−８９００３号公報
【発明の開示】
【発明が解決しようとする課題】
【０００７】
液晶表示装置には小型化、薄型化が望まれるため、必然的に液晶表示装置を構成する各部の部品も小型化、薄型化が必要となる。また、コストを下げるために大型の基板によって同時多数個取りすることも必要となる。マイクロレンズアレイに求められる薄さとしては３００μｍ以下であり、同時多数個取りするための基板は少なくとも３６０ｍｍ×４６０ｍｍである。
【０００８】
マイクロレンズアレイは光学機器として当然のごとく透明性を有する材料で構成することが必須となる。透明性を有する材料の例としてはガラスやプラスチックなどがある。例えば３００μｍ程度の厚さで３６０ｍｍ×４６０ｍｍの面積の板状の部品をガラスで形成すると割れやすいものとなってしまうため、取り扱いが非常に難しい。
【０００９】
プラスチックで形成する場合は射出成形で形成することもできるが、レンズ、基板を含めた全体の寸法を３６０ｍｍ×４６０ｍｍ以上の大きさで３００μｍ以下の厚さとすることは難しく、従ってキャスティングや押圧によるロール転写、あるいは２Ｐ法を用いて、板というよりもフィルム状に形成されることになる。この場合、割れることはないが剛性がないためにこちらも取り扱いに手間のかかるものとなる。また、フィルム基板となるため、製作工程において力をかけると伸びてしまい、レンズのピッチずれや変形が起こる。これにより、マイクロレンズアレイの各レンズと液晶パネルの各画素との位置がずれてしまい、光学特性の高効率化機能を十分に果たさないものとなってしまう。
【００１０】
このような問題を解決する単純な方法としてはマイクロレンズアレイの基板を厚くして製造工程を行う方法が考えられる。ガラスであれば割れにくく、フィルムであれば剛性を高めることができる。そして、マイクロレンズアレイを液晶表示装置パネルに組み付ける前若しくは組み付けた後に研磨もしくはエッチングによってマイクロレンズアレイを薄くすることによって所定の厚さに形成できる。しかしながら、かかる方法によれば工程数が増えてしまいコストアップは避けられない。また、研磨やエッチングには時間がかかるので生産性の面からも好ましくない
【００１１】
そのため、発明者はマイクロレンズアレイ形成時に、マイクロレンズアレイが形成されるフィルム基板を剛性補佐用の固定基板に固定する発明及びマイクロレンズアレイを液晶パネルに組み付ける際にマイクロレンズアレイを固定基板で固定する発明を行ない、先に特許出願を行なった（特願２００４−２０８８５２、特願２００４−２１４１４５）。当該固定基板はマイクロレンズアレイから剥離させる必要がある。そのためにマイクロレンズアレイと固定基板との間には剥離手段が設けられ、この剥離手段によりマイクロレンズアレイの光学特性を損なわずに固定基板をマイクロレンズアレイから剥離できる。
【００１２】
上記のような課題が解決され、フィルム基板上にマイクロレンズアレイが形成され、若しくはマイクロレンズアレイが液晶表示装置に組みつけられた場合においても、マイクロレンズ形成後液晶表示装置に接着されるまではあくまでも剛性の低いフィルム基板上にマイクロレンズが形成されている状態である。そのため、マイクロレンズアレイとして流通する場合、流通時においてもフィルム基板が変形してしまい、若しくは伸びてしまうことによりマイクロレンズのピッチがずれてしまうことやマイクロレンズが破損してしまう問題を考慮しなくてはならない。
【００１３】
このような問題は上記のようにマイクロレンズアレイにおいて特に顕著であるが、シート状のプリズムアレイ、構造性ＡＲシート、シート状の導波性アレイ等の光学部品一般において考えられる。
【００１４】
本発明はこのような問題を解決するためになされたものであり、マイクロレンズアレイの形成及びマイクロレンズアレイの表示パネルへの取り付けを容易にし、マイクロレンズアレイの薄さによる製造工程上及び流通上の不具合を解決した、好適なマイクロレンズアレイを提供することを目的とする。
【課題を解決するための手段】
【００１５】
本発明にかかるマイクロレンズアレイは、複数のマイクロレンズ（例えば、本発明の実施の形態における凹型レンズ２０１）が形成された第１の透明基板（例えば、本発明の実施の形態におけるレンズ基板２０３）と、前記第１の透明基板と第１の接着層（例えば、本発明の実施の形態における熱剥離接着層２０４）を介して接着された第２の透明基板（例えば、本発明の実施の形態における固定基板２０５）とを備えた表示パネル（例えば、本発明の実施の形態における液晶パネル１００）用マイクロレンズアレイ（例えば、本発明の実施の形態におけるマイクロレンズアレイ２００）であって、前記第１の接着層は所定の温度以上の加熱により剥離する熱剥離接着層であるものである。これにより、マイクロレンズアレイの形成及びマイクロレンズアレイの液晶パネルへの取り付けを容易にし、マイクロレンズアレイの薄さによる製造工程上及び流通上の不具合を解決した、好適なマイクロレンズアレイを提供することができる。
【００１６】
ここで、前記第２の透明基板は前記マイクロレンズアレイを表示パネルに接着する場合には第１の接着層を加熱することにより前記第１の透明基板から剥離されることが好ましい。これにより、前記第１の透明基板によって液晶表示装置の薄型化が損なわれることがない。
【００１７】
また、前記第１の透明基板はフィルム状の素材であり、前記マイクロレンズアレイはシート状であってもよい。これにより、薄型化に好適なマイクロレンズアレイを提供することができる。
【００１８】
好適には前記表示パネルは液晶表示装置用の表示パネルである。これにより高輝度、薄型の液晶表示装置を提供することができる。
【００１９】
詳細には、前記第１の接着層は加熱により発泡する発泡剤を含有するものである。これにより、接着層の加熱による接着力の低下を実現することができる。
【００２０】
更に、前記第１の接着層は、波長３５０ｎｍ以上４００ｎｍ以下の光に対して１０％以上の透過率を有することが好ましい。これにより、当該第１の接着層を介してＵＶ硬化樹脂の露光等を行なうことができる。
【００２１】
更にまた、前記第１の透明基板の厚さは前記第２の透明基板よりも薄いことが好ましい。これにより、最終的に剥離される透明基板に厚さを集中させ、薄型化を図ることができる。
【００２２】
詳細には、前記第２の透明基板の厚さは５０μｍ以上３００μｍ以下で薄型化と強度のバランスを調整することが好ましい。
【００２３】
他方、前記第２の透明基板の前記第１の接着層が形成された面とは反対側の面に第２の接着層（例えば、本発明の実施の形態における熱剥離接着層２０６）を介して接着された第３の透明基板（例えば、本発明の実施の形態におけるキャリア基板２０７）とを更に有してもよい。これにより、例えば液晶表示装置への当該マイクロレンズアレイの組み付け工程において、当該マイクロレンズの薄さによる扱い辛さを解消することができる。
【００２４】
ここで、前記第２の接着層は所定の温度以上の加熱により剥離する熱剥離接着層であることが好ましい。これにより、第３の透明基板が最終的に不要となった際に当該第３の基板を剥離して取り除くことができる。
【００２５】
詳細には、前記第２の接着層は加熱により発泡する発泡剤を含有するものである。これにより、接着層の加熱による接着力の低下を実現することができる。
【００２６】
好適には、前記第１の接着層及び前記第２の接着層の接着力が低下する温度はそれぞれ異なるものである。これにより、第１の接着層と第２の接着層とを別々に剥離させることが可能となる。
【００２７】
詳細には、前記第１の接着層が有する発泡剤及び前記第２の接着層が有する発泡剤が発泡する温度がそれぞれ異なるものであることが好ましい。これにより上記の効果を実現することができる。
【００２８】
態様の１つとしては、前記第１の接着層の接着力が低下する温度を前記第２の接着層の接着力が低下する温度よりも高くすることができる。これにより、先に第２の接着層のみを剥離させ、後から第１の接着層を剥離させることができる。
【００２９】
詳細には、前記第１の接着層が有する発泡剤が発泡する温度は前記第２の接着層が有する発泡剤が発泡する温度よりも高いことが好ましい。これにより上記の効果を実現することができる。
【００３０】
また、前記第２の接着層は、波長３５０ｎｍ以上４００ｎｍ以下の光に対して１０％以上の透過率を有することが好ましい。これにより、当該第２の接着層を介してＵＶ硬化樹脂を露光することが可能となる。
【００３１】
他方、前記マイクロレンズは凹状レンズであることが好ましい。これにより、例えば液晶パネルに組みつけられた際のレンズの向きを好適なものとすることができる。
【００３２】
ここで、前記マイクロレンズが有する凹形状内に当該マイクロレンズと屈折率の異なる透明樹脂（例えば、本発明の実施の形態における半硬化樹脂部３０２）が充填されていることが好ましい。これにより、例えば液晶表示装置に当該マイクロレンズアレイを組み付ける際に改めて当該凹形状内に透明樹脂を充填する必要がなくなり工程数の低減を図るとともに、当該凹部の充填に好適な材料の使用を確実にすることができる。
【００３３】
また、前記凹形状内に充填された透明樹脂上にシート基板（例えば、本発明の実施の形態におけるカバー層３０１）が設けられていてもよい。これにより、当該凹形状レンズ及び当該凹形状内部に充填された樹脂を保護することができる。
【００３４】
更に、前記透明樹脂はＵＶ硬化樹脂を材料とし、半硬化状態で前記凹形状内に充填されていることが好ましい。これにより、当該透明樹脂を用いて例えば液晶パネルとの接着を行なうことができるとともに、半硬化状態による適度な接着力によってシート基板を適度に固定することができる。
【発明の効果】
【００３５】
本発明により、マイクロレンズアレイの形成及びマイクロレンズアレイの表示パネルへの取り付けを容易にし、マイクロレンズアレイの薄さによる製造工程上及び流通上の不具合を解決した、好適なマイクロレンズアレイを提供することができる。
【発明を実施するための最良の形態】
【００３６】
実施の形態１．
図１は本実施形態にかかるマイクロレンズアレイ２００を搭載した液晶表示装置の断面図を示す図である。図１において液晶表示装置は複数の画素により画面表示を実現する液晶パネル１００である。この液晶パネル１００は２枚の透明基板１０１、１０２で液晶層１０３を挟持して構成される。画素とは、液晶表示パネル画面全体を格子状に細分化して、色／明るさの情報を蓄える微小単位をいい、画素ごとに蓄えられる情報量（Ｂｉｔ：ビット）で明暗を含む色彩の表現能力が決められる。
【００３７】
透明基板１０１、１０２は例えばガラス、ポリカーボネイト、アクリル樹脂等により形成される。液晶表示装置の前面側に配置されている透明基板１０１の背面側である、液晶層１０３と接する面には、カラーフィルタ層１０４が形成される。カラーフィルタ層１０４は、例えば赤（Ｒ）、緑（Ｇ）、青（Ｂ）の色表示を行なう３領域により構成される。ブラックマトリクス１０５はカラーフィルタ層１０４の各画素間に配置される遮光膜であり、画素間の光漏れを防止する。
【００３８】
カラーフィルタ層１０４の背面側には、透明電極１０６、配向膜１０７が順次積層形成されている。透明電極１０６は、例えばフォトリソグラフィ法により透明導電性薄膜（ＩＴＯ：Ｉｎｄｉｕｍ  Ｔｉｎ  Ｏｘｉｄｅ）から形成される。配向膜１０７は例えば高分子材料であるポリイミド（Ｐｏｌｙｉｍｉｄｅ）薄膜等の有機薄膜で形成され、液晶層１０３の液晶分子を所定の方向に揃える役割を果たす。液晶表示装置の背面側に配置されている透明基板１０２にはＴＦＴ素子１０８が形成され、更に透明電極１０６、配向膜１０７が積層形成される。ＴＦＴ素子１０８は液晶駆動用のスイッチング素子である。
【００３９】
透明基板１０２の背面側にはマイクロレンズアレイ２００が設けられている。マイクロレンズアレイ２００は凹型レンズ２０１、充填部２０２及びレンズ基板２０３を有する。凹型レンズ２０１はマイクロレンズとして機能し、透明製を有する材料で形成されており、例えばＵＶ硬化樹脂が用いられる。また、凹型レンズ２０１は、直径数ｍｍ以下の凹形状のレンズである。マイクロレンズアレイ２００のレンズ面が透明基板１０２に接着されている。凹型レンズ２０１の最も厚い部分の厚さはマイクロレンズアレイ２００の強度と機能及び薄型化要求のバランスを考慮して決定されるのが好ましく、例えば１０μｍ以上５０μｍ以下の間で調整される。本実施形態においては凹型レンズ２０１の最も厚い部分の厚さは２０μｍである。
【００４０】
ここで、凹型レンズ２０１の凹形状のレンズの凹部には高屈折率樹脂が充填されている。このレンズの凹部に充填された高屈折率樹脂により充填部２０２が形成される。充填部２０２によって凹型レンズ２０１と透明基板１０２とが接着されている。充填部２０２は少なくとも凹型レンズ２０１よりも高い屈折率を有する樹脂材料で形成され、例えば光硬化性樹脂等が用いられる。レンズ基板２０３はその表面に凹型レンズ２０１が形成される。レンズ基板２０３は、ＰＥＴ等のフィルム材料が用いられるがガラスや樹脂材料であってもよい。レンズ基板２０３の厚さについてもマイクロレンズアレイ２００の強度と機能及び薄型化要求のバランスを考慮して決定され、５μｍ以上５０μｍ以下の間で調整される。本実施形態におけるレンズ基板２０３の厚さは１０μｍである。
【００４１】
偏光板１０９は、入射光に対して特定の偏光成分のみを透過させる機能を有する光学部材であって、液晶パネル１００とマイクロレンズアレイ２００とが貼り合わせられた両側表面に貼り付けられる。スペーサ１１０は、透明基板１０１、１０２間の液晶層１０３の高さ（セルギャップ）を制御する樹脂粒子で、透明基板１０１、１０２間の全範囲に亘り、複数個散在される。
【００４２】
透明基板１０１、１０２は大型のマザー基板により多数個取りされる。図２は液晶パネル１００のマザー基板の平面図である。マザー基板１０００には液晶パネル１００が一定の間隔をもって配列されている。液晶パネル１００は上記のように各部材が透明基板１０１及び透明基板１０２によって挟持される形で形成されており、複数の透明基板１０１のそれぞれの領域内には、背面側にカラーフィルタ層１０４、透明電極１０６および配向膜１０７が積層形成される。複数の透明基板１０２のそれぞれの領域内には、前面側にＴＦＴ素子１０８、透明電極１０６、および配向膜１０７が積層形成される。そして各透明基板１０１または１０２はマザー基板１０００から分離切断可能に形成される。
【００４３】
すなわち本実施形態における液晶表示装置は液晶層１０３、カラーフィルタ層１０４、ブラックマトリクス１０５、透明電極１０６、配向膜１０７、ＴＦＴ素子１０８及びスペーサ１１０を透明基板１０１と透明基板１０２とで挟持する形で形成される液晶パネル１００と、マイクロレンズアレイ２００と、液晶パネル１００の前面側及びマイクロレンズアレイ２００の背面側に設けられる偏光板１０９とで形成される。
【００４４】
次に本実施形態にかかるマイクロレンズアレイ２００について詳細に説明する。図３は液晶パネル１００に取り付けられる前のマイクロレンズアレイ２００の状態を示したものである。図３に示される状態はマイクロレンズアレイ２００の流通時の状態でもある。図３によると、固定基板２０５上に熱剥離接着層２０４を介してマイクロレンズアレイ２００が形成されている。ここで、本実施形態において充填部２０２は液晶パネル１００に接着される際に形成されるため図３には図示されていない。液晶パネル１００にマイクロレンズアレイ２００を接着する前の流通時に凹型レンズ２０１に充填部２０２が形成されていてもよい。
【００４５】
固定基板２０５は、１０μｍ程度であるために非常に剛性の低いレンズ基板２０３を平坦に保ち、扱い辛さを解消する目的で用いられるものである。その目的から、固定基板２０５はレンズ基板２０３よりも厚いことが好ましく１００μｍ以上であることが望まれるがそれ以下でもよい。また本実施形態においては透明性を有することが望まれる。本実施形態では厚さが２００μｍのＰＥＴフィルムを使用しているが、材料はＰＥＴに限定されず例えば他の樹脂やガラスであってもよい。図３に示される状態は主に流通時の状態であるため、固定基板２０５にＰＥＴフィルムを採用すれば筒状に巻いて持ち運ぶことができる。
【００４６】
熱剥離接着層２０４は加熱すると粘着力が低下する剥離手段を有する層であり、透明性を有する。例えば日東電工株式会社の熱剥離粘着シート、リバアルファ（登録商標）等が挙げられる。本実施形態では１２０℃弱で粘着力が低下するタイプを用いている。この熱剥離粘着シートは粘着層内にマイクロカプセルを有しており、加熱されると粘着層中のマイクロカプセルが発泡し、粘着層表面に微細な凹凸が生じる。この剥離手段により、加熱前はシート状で被着体と面で接着していたものが点での接着となり接触面積が著しく減少する。この効果によって接着力を短時間で消失させることができる。
【００４７】
流通時のマイクロレンズアレイ２００の強度及び製造工程時のマイクロレンズアレイ２００の扱い難さを解消するために固定基板２０５を設けるが、最終的に固定基板２０５は取り除かなくてはならない。その際にマイクロレンズアレイ２００と固定基板２０５とを接着している接着層の粘着力に逆らって固定基板２０５を取り除くとレンズ基板２０３や凹型レンズ２０１に余分な力が加わり、それらを破損してしまう虞がある。加熱により接着力が低下する熱剥離接着層２０４を介して固定基板２０５をマイクロレンズアレイ２００に対し固定することにより、このような問題を解決することができる。
【００４８】
次に図４を用いて図３に示す固定基板２０５付きのマイクロレンズアレイ２００の製造方法を説明する。まず、図４（ａ）に示すように、片面に熱剥離接着層２０４を介してレンズ基板２０３が接着された固定基板２０５の他方の面に、第２の接着層としての熱剥離接着層２０６を介してキャリア基板２０７を接着する。熱剥離接着層２０６は熱剥離接着層２０４と同様に加熱により接着力が低下する接着層であるが、熱剥離接着層２０４よりも低い温度で接着力の低下が生じるものである。熱剥離接着層２０６は例えば１００℃以下で接着力の低下が生じることが望ましく本実施形態にかかる熱剥離接着層２０６は８５℃で接着力が消失するものとする。
【００４９】
キャリア基板２０７はレンズ基板２０３上に凹型レンズ２０１を形成する際に、レンズ基板２０３等の構成部材を確実に固定するための基板であり、固定基板２０５よりも更に剛性の高い基板であることが望まれる。キャリア基板２０７は透明性を有する樹脂又はガラス等にけり形成され、厚さは１ｍｍ以上である。本実施形態にかかるキャリア基盤２０７は厚さ３ｍｍのガラス基板をである。
【００５０】
次に、図４（ｂ）に示すようにレンズ基板２０３上に設けたＵＶ硬化性樹脂層にスタンパ２０８を押圧する。そしてＵＶ硬化性樹脂層を露光することによって硬化させ、凹型レンズ２０１を形成する。ＵＶ硬化樹脂層は例えばアクリル系樹脂材料からなる。スタンパ２０８は凹型レンズ２０１の凹型レンズ形状を転写し得る形状を有する金型である。
【００５１】
次に図４（ｃ）に示すようにスタンパ２０８を凹型レンズ２０１から剥離する。この際、レンズ基板２０３や凹型レンズ２０１等の各部材が固定基板２０５及びキャリア基板２０７に固定されているので、レンズ基板２０３や凹型レンズ２０１が破損することなくスタンパ２０８を剥離することが可能となる。スタンパ２０８を剥離することによってレンズ基板２０３や凹型レンズ２０１に加えられる応力は固定基板２０５やキャリア基板２０７に伝達され、緩和されるため、レンズ基板２０３や凹型レンズ２０１に生じる歪みを少なく出できる。これにより固定基板２０５及びキャリア基板２０７の変形や破損を抑制できる。スタンパ２０８を剥離したら熱剥離接着層２０６を８５℃に加熱する。
【００５２】
熱剥離接着層２０６は８５℃に加熱されることによって内部の熱発泡剤が図４（ｄ）に示すように発泡し、接着力が消失する。これによりキャリア基板２０７を固定基板２０５から剥離することができ、図３に示した固定基板２０５に固定されたマイクロレンズアレイ２００が完成する。固定基板２０５はレンズ基板２０３と同様にＰＥＴにより構成されているため、キャリア基板２０７に対して力を加えて固定基板２０５から剥離すると伸びてしまう虞があり、凹型レンズ２０１のピッチずれや破損の原因となり得る。本発明の実施の形態では、熱剥離接着層２０６により固定基板２０５からキャリア基板２０７をほとんど力を加えることなく剥離できるため、この問題を解決することができる。
【００５３】
出荷時においては、マイクロレンズアレイ２００の扱いやすさを高めるために、固定基板２０５はレンズ基板２０３に固定された、図３に示す状態である必要がある。本発明の実施の形態では、熱剥離接着層２０６の剥離温度を熱剥離接着層２０４よりも低くすることによって、熱剥離接着層２０６だけを剥離させ、これによりキャリア基板２０７のみが剥離するようにしている。前述の通り、本実施形態においては熱剥離接着層２０６の剥離温度は８５℃、熱剥離接着層２０４の剥離温度は１２０℃である。
【００５４】
尚、図２に示した液晶パネル１００と同様に、当該マイクロレンズアレイ２００についても同時に多数個を形成することが可能である。図５にその方法の一例を示す。図５（ａ）は、図４（ｃ）に示す工程、即ちレンズ形成が完了した状態に対応するものであり、図５では同時多数個形成のために図４よりも大面積での形成が行なわれている。ここで大型スタンパ２０８０はスタンパ２０８に対応し、大型凹型レンズ２０１０は凹型レンズ２０１に対応し、大型レンズ基板２０３０はレンズ基板２０３に対応し、熱剥離接着層２０４０、２０６０は熱剥離接着層２０４、２０６にそれぞれ対応し、大型固定基板２０５０は固定基板２０５に対応し、大型キャリア基板２０７０はキャリア基板２０７に対応する。
【００５５】
図５（ａ）において大型凹型レンズ２０１０を形成した後、熱剥離接着層２０６０を８５℃に加熱する。すると熱剥離接着層２０６０は内部の発泡剤が発泡し接着力を失う。これにより、図５（ｂ）に示すように大型キャリア基板２０７０と大型固定基板２０５０とが剥離する。更に図５（ｂ）に示すようにマイクロレンズアレイ２００毎に切断することによって同時に多数個のマイクロレンズアレイ２００を形成することができる。
【００５６】
上記の説明においては、キャリア基板２０７は最終的に剥離させて凹型レンズ２０１から固定基板２０５までを流通時の形態とした。このため流通時の状態はフィルムシート状であるから、巻いて筒状にする等の運搬形態をとることが可能となる。しかしこれに限定されるものではなく、キャリア基板２０７も接着された状態で流通させることも可能である。その場合はフィルムシート状ではなく板状となり、剛性の面ではより強固な状態となる。また、そのような場合は熱剥離接着層２０４があれば固定基板２０５及びキャリア基板２０７共に剥離させることができるため、固定基板２０５とキャリア基板２０７の間に必ずしも剥離手段を設ける必要はない。これらの態様は必要に応じて適宜選択される。
【００５７】
次に図６を用いて図３に示すマイクロレンズアレイ２００を、図１に示すように液晶パネル１００に接着する方法を説明する。まず図６（ａ）に示されるように、図３に示された固定基板２０５に固定されたマイクロレンズアレイ２００にキャリア基板２１０を固定する。キャリア基板２１０はキャリア基板２０７と同様にレンズ基板２０３等の構成部材を確実に固定するための基板であり、固定基板２０５よりも更に剛性の高い基板であることが望まれる。素材は透明性を有する樹脂やガラス等が用いられ、厚さは１ｍｍ以上である。本実施形態においては厚さ３ｍｍのガラス基板を用いる。即ちキャリア基板２０７とキャリア基板２１０とには同一のものを用いることもできる。従って、上記した態様の１つである、キャリア基板２０７も含んだマイクロレンズアレイ２００の流通形態であれば、図６（ａ）に示すキャリア基板２１０の接着工程は必ずしも必要ではない。
【００５８】
固定基板２０５とキャリア基板２１０とは接着層２０９を介して接着される。接着層２０９は固定基板２０５とキャリア基板２１０とを確実に接着し得るものであって透明性を有するものであればよい。本実施形態においてはこの接着層２０９としてアクリル系光硬化性樹脂を用いる。
【００５９】
次に図６（ｂ）に示すように、凹型レンズ２０１の凹部に高屈折率樹脂を充填することにより充填部２０２を形成した後、凹型レンズ２０１の凹形状が形成された面を液晶パネル１００に接着する。前述の通り充填部２０２は光硬化性樹脂により構成される。従って当該接着は図６（ｃ）に示されるように充填部２０２を露光することによって行なう。この時、凹型レンズ２０１の凹形状の中心部と液晶パネル１００内部のブラックマトリクス１０５やＴＦＴ素子１０８の開口部とをアライメントする。また、露光はキャリア基板２１０側から行なうが、キャリア基板２１０から充填部２０２の間に存在する基板及び接着層はすべて透明性を有するので、キャリア基板２１０側から充填部２０２を露光することが可能となる。
【００６０】
また、充填部２０２を形成する高屈折率樹脂は凹型レンズ２０１の凹部のみならず凹型レンズの凹形状が形成された面全体に塗布されてもよい。こうすることにより凹型レンズ２０１と液晶パネル１００との間には高屈折率樹脂層が形成されることとなり、両者の接着力をより強固にすることが可能となる。
【００６１】
次に前工程までの成果物のうち、少なくとも熱剥離接着層２０４の存在する部位を１２０℃に加熱する。すると図６（ｄ）に示されるように、熱剥離接着層２０４内部の発泡剤が発泡し、熱剥離接着層２０４は接着力を消失するので、レンズ基板２０３と固定基板２０５とが剥離する。これにより、マイクロレンズアレイ２００の接着された液晶パネル１００が完成する。
【００６２】
以上説明したように、本発明の実施の形態１にかかるマイクロレンズアレイでは、マイクロレンズアレイの形成及びマイクロレンズアレイの液晶パネルへの取り付けを容易にし、マイクロレンズアレイの薄さによる製造工程上及び流通上の不具合を解決した、好適なマイクロレンズアレイの製造方法及びマイクロレンズアレイを提供することができる。
【００６３】
なお、図４に示すマイクロレンズアレイの形成工程においては、レンズ基板２０３に固定基板２０５を接着し、更にキャリア基板２０７を接着した上でレンズ基板２０３上に凹型レンズ２０１を形成し、キャリア基板２０７を剥離して流通時の状態としたが、レンズ基板２０３に固定基板２０５を介さずに直接キャリア基板２０７を接着した上でレンズ基板２０３上に凹型レンズ２０１を形成し、キャリア基板２０７を剥離した後で固定基板２０５を接着してもよい。この際に、固定基板２０５やキャリア基板２０７等、後から剥離が必要となる接着においては熱剥離接着層により接着することが望ましい。
【００６４】
また、本実施形態においてはマイクロレンズアレイ２００を液晶表示装置に適用する例を示したが、液晶表示装置意外にも映写機、投影機、カメラ、顕微鏡及び望遠鏡等の光学機器全般に適用可能である。
【００６５】
実施の形態２．
本実施形態においては、マイクロレンズアレイの流通時の他の態様を説明する。前実施の形態と同様の符号を付す構成については前実施の形態と同一又は相当部を示し、説明を省略する。本発明がマイクロレンズアレイの流通時の状態を考慮していることからもわかる通り、マイクロレンズアレイの製造と当該マイクロレンズアレイを用いた最終的な製品の製造は別々に行なわれることが想定される。実施の形態１においては、図３に示されるマイクロレンズアレイ２００における凹型レンズ２０１の凹形状内部に高屈折率樹脂２０２は充填されていない。凹型レンズ２０１の凹形状内部には凹型レンズ２０１よりも屈折率の高い材料を充填することが好ましく、当該材料の種類が既に決定されている場合には、流通時のマイクロレンズアレイ２００の凹形状内部にこの材料が充填されていることが望ましい。
【００６６】
他方、実施の形態１においては液晶パネル１００とマイクロレンズアレイ２００との接着は充填部２０２を形成する高屈折率樹脂を硬化させることにより行なわれており、予めマイクロレンズアレイ２００の流通状態に高屈折率樹脂を形成しておくことは困難である。なぜなら、流通時に高屈折率樹脂をマイクロレンズアレイ２００に形成するためには、凹型レンズ２０１の凹形状内部に高屈折率樹脂を充填し硬化させなくてはならないが、これでは液晶パネル１００との接着のために高屈折率樹脂を用いることが出来ない。
【００６７】
高屈折率樹脂を硬化させた状態でマイクロレンズアレイ２００を流通させた場合には、改めて他の接着剤を用いてマイクロレンズアレイ２００と液晶パネル１００とを接着することは可能であるが、液晶表示装置の薄型化の観点から更に新たな接着層を設けることは好ましくない。本実施形態においてはこの様な問題を解決し、流通時に凹型レンズ２０１の凹形状内部が、凹型レンズ２０１とは異なる屈折率を有する樹脂材料で充填されたマイクロレンズアレイを提供するものである。
【００６８】
図７は本実施の形態にかかる流通時のマイクロレンズアレイ３００の構成を示すものである。実施の形態１における図３のマイクロレンズアレイ２００に加え、凹型レンズ２０１の凹形状内部に透明樹脂としての半硬化樹脂部３０２が充填され、更に凹型レンズ２０１の凹形状が設けられた面全体に半硬化樹脂部３０２が設けられている。更に半硬化樹脂部３０２の上からはカバー層３０１が被せられている。
【００６９】
半硬化樹脂部３０２は透明性を有し、凹型レンズ２０１とは異なる屈折率を有する樹脂材料により構成される。更に半硬化樹脂部３０２を構成する半硬化樹脂の屈折率は凹型レンズ２０１よりも高いことが好ましい。本実施形態における半硬化樹脂部３０２は半硬化状態のＵＶ硬化樹脂を用いるが、たとえば熱硬化樹脂等でもよい。半硬化樹脂部３０２は半硬化状態であるため、適度な粘着性を有し、この粘着性を利用してカバー層３０１が上から被せられている。
【００７０】
カバー層３０１は流通時において半硬化樹脂部３０２を保護するためのシート基板であり、ＰＥＴフィルムやプラスチックシート等により構成される。特にこのカバー層３０１は、透明性を有する必要なく、半硬化樹脂部３０２を保護し流通時において不具合のないものであればよい。
【００７１】
実施の形態１においては、図６（ｂ）においてマイクロレンズアレイ２００を液晶パネル１００に固定する際に凹型レンズ２０１の凹形状部分に高屈折率樹脂を充填する工程が必要であったが、本実施形態にかかるマイクロレンズアレイ３００を用いれば既に流通時に半硬化樹脂部３０２が形成されているのでその工程を省略することが可能となる。
【００７２】
マイクロレンズアレイ３００のカバー層３０１及び半硬化樹脂部３０２以外の構成の製造方法、マイクロレンズアレイ３００の液晶パネル１００への固定方法は実施の形態１と同様である。
【００７３】
以上説明したように、本発明の実施の形態２にかかるマイクロレンズアレイでは、凹型レンズの凹型形状内に樹脂材料が充填された状態で流通可能であるため、流通後の表示パネルへの固定を容易に行うことができ、凹形状内に充填されている樹脂材料が半硬化状態であるため、この樹脂材料を用いて表示パネルとの接着を行なうことができ、新たな接着層を設けることによって薄型化が損なわれない。
【図面の簡単な説明】
【００７４】
【図１】本発明にかかるマイクロレンズアレイを搭載した液晶表示装置の断面図である。
【図２】従来技術にかかる液晶表示装置の同時多数個形成を示す模式図である。
【図３】本発明の実施の形態１にかかる固定基板付きマイクロレンズアレイを示す断面図である。
【図４】本発明の実施の形態１にかかる固定基板付きマイクロレンズアレイの製造工程を示す断面図である。
【図５】本発明の実施の形態１にかかる固定基板付きマイクロレンズアレイの同時多数個形成の製造工程を示す断面図である。
【図６】本発明の実施の形態１にかかる固定基板付きマイクロレンズアレイを液晶表示パネルに組み付ける工程を示す断面図である。
【図７】本発明の実施の形態２にかかる固定基板付きマイクロレンズアレイを示す断面図である。
【図８】従来技術にかかるマイクロレンズアレイを搭載した液晶表示装置を示す断面図である。
【符号の説明】
【００７５】
１  偏光フィルム、２  透明基板、３  ブラックマトリクス、
４  カラーフィルタ層、５  透明電極、６  配向膜、７  液晶層、
８  スペーサ、９  配向膜、１０  透明電極、１１  ＴＦＴ素子、
１２  透明基板、１３  偏光フィルム、１００  液晶パネル、
１０１、１０２  透明基板、１０３  液晶層、１０４  カラーフィルタ層、
１０５  ブラックマトリクス、１０６  透明電極、１０７  配向膜、
１０８  ＴＦＴ素子、１０９  偏光板、１１０  スペーサ、１２１  リム
１２２    マイクロレンズアレイ、２００  マイクロレンズアレイ、
２０１  凹型レンズ、２０２  充填部、２０３  レンズ基板、
２０４  熱剥離接着層、２０５  固定基板、２０６  熱剥離接着層、
２０７  キャリア基板、２０８  スタンパ、２０９  接着層、
２１０  キャリア基板、３００  マイクロレンズアレイ、３０１  カバー層、
３０２  半硬化樹脂部、１０００  マザー基板、
２００１  マイクロレンズアレイ、２０１０  大型凹型レンズ、
２０３０  大型レンズ基板、２０４０  大型熱剥離接着層、
２０５０  大型固定基板、２０６０  大型熱剥離接着層、
２０７０  大型キャリア基板、２０８０  大型スタンパ
【図１】
2006106543.tif 000003
【図２】
2006106543.tif 000004
【図３】
2006106543.tif 000005
【図４】
2006106543.tif 000006
【図５】
2006106543.tif 000007
【図６】
2006106543.tif 000008
【図７】
2006106543.tif 000009
【図８】
2006106543.tif 000010